(57)【要約】【課題】ガラス粉末、無機蛍光体粉末および溶媒を含む半導体発光素子封止材料であって、発光強度に優れた半導体発光素子デバイスを作製することが可能な半導体発光素子封止材料を提供する。【解決手段】ガラス粉末、無機蛍光体粉末および溶媒を含む半導体発光素子封止材料であって、溶媒が５００ｍＰａ・ｓ以上の粘度および２５０℃以下の沸点を有することを特徴とする半導体発光素子封止材料。【選択図】図１
2011204718.tif 000002
【特許請求の範囲】
【請求項１】
ガラス粉末、無機蛍光体粉末および溶媒を含む半導体発光素子封止材料であって、溶媒が５００ｍＰａ・ｓ以上の粘度および２５０℃以下の沸点を有することを特徴とする半導体発光素子封止材料。
【請求項２】
溶媒が、側鎖を有する炭素数５〜２０の脂肪族炭化水素における複数個の水素が水酸基に置換されたアルコールであることを特徴とする請求項１に記載の半導体発光素子封止材料。
【請求項３】
溶媒が２，４−ジエチル−１，５−ペンタンジオールであることを特徴とする請求項２に記載の半導体発光素子封止材料。
【請求項４】
さらに、リン酸ジルコニウム、リン酸タングステン酸ジルコニウム、タングステン酸ジルコニウム、ＮＺＰ型結晶およびこれらの固溶体から選択される少なくとも１種の低熱膨張性フィラー粉末を含むことを特徴とする請求項１〜３のいずれかに記載の半導体発光素子封止材料。
【請求項５】
ガラス粉末がＳｎＯ−Ｐ２Ｏ５−Ｂ２Ｏ３系ガラスからなることを特徴とする請求項１〜４のいずれかに記載の半導体発光素子封止材料。
【請求項６】
ＳｎＯ−Ｐ２Ｏ５−Ｂ２Ｏ３系ガラスが、組成としてモル％で、ＳｎＯ  ３５〜８０％、Ｐ２Ｏ５  ５〜４０％、Ｂ２Ｏ３  １〜３０％を含有することを特徴とする請求項５に記載の半導体発光素子封止材料。
【請求項７】
無機蛍光体粉末が、酸化物、窒化物、酸窒化物、塩化物、酸塩化物、硫化物、酸硫化物、ハロゲン化物、カルコゲン化物、アルミン酸塩、ハロリン酸塩化物から選択される少なくとも１種であることを特徴とする請求項１〜６のいずれかに記載の半導体発光素子封止材料。
【請求項８】
ガラス粉末、無機蛍光体粉末および溶媒を含む半導体発光素子封止材料であって、溶媒が２，４−ジエチル−１，５−ペンタンジオールであることを特徴とする半導体発光素子封止材料。
【請求項９】
請求項１〜８のいずれかに記載の半導体発光素子封止材料を半導体発光素子上に塗布する工程、溶媒の沸点以上で熱処理を行うことにより脱溶媒する工程、およびガラス粉末の軟化点以上で焼成することにより半導体発光素子上に封止物を形成する工程を含むことを特徴とする半導体発光素子デバイスの製造方法。
【請求項１０】
請求項９に記載の製造方法によって作製されたことを特徴とする半導体発光素子デバイス。
【請求項１１】
封止物の熱膨張係数が１３０×１０−７／℃以下であることを特徴とする請求項１０に記載の半導体発光素子デバイス。
【請求項１２】
封止物に含まれる無機蛍光体粉末が半導体発光素子からの励起光の一部を波長変換し、励起光と波長変換後の光の合成によって白色光を発することを特徴とする請求項１０または１１に記載の半導体発光素子デバイス。
【請求項１３】
半導体発光素子が、波長３００〜５００ｎｍの光を発する発光ダイオードまたはレーザーダイオードであることを特徴とする請求項１０〜１２のいずれかに記載の半導体発光素子デバイス。
【請求項１４】
半導体発光素子上に、ガラス粉末、無機蛍光体粉末および低熱膨張性フィラー粉末を含む混合粉末の焼結体からなる封止物が形成されてなる半導体発光素子デバイス。
【発明の詳細な説明】
【技術分野】
【０００１】
本発明は、半導体発光素子、特に可視域に光を発する半導体発光素子を封止するための半導体発光素子封止材料、およびその封止材料を用いて封止してなる半導体発光素子デバイスの製造方法に関するものである。
【背景技術】
【０００２】
白色ＬＥＤは、低消費電力、水銀フリー、長寿命等の利点を有しており、白熱電球や蛍光灯に代わる次世代光源として、一般照明、液晶バックライト、ヘッドランプ等への応用が期待されている。白色ＬＥＤは、ＬＥＤチップの発光面が無機蛍光体粉末を含む有機系バインダー樹脂によってモールドされた構造を有している。このモールド部分をＬＥＤチップから発せられた励起光が通過する際に、その光の全部が無機蛍光体粉末に吸収されて別の波長に変換したり、または、光の一部が無機蛍光体粉末に吸収され、波長変換された光と透過した励起光とが合成されて、白色光が発せられる。しかしながら、白色ＬＥＤを構成するモールド樹脂は耐熱性に乏しいため、青色〜紫外線領域の高出力の短波長の光によって劣化し、変色を引き起こすという問題がある。
【０００３】
上記問題を解決するために、５００℃以上の軟化点を有する非鉛系ガラス粉末と無機蛍光体粉末を含む材料をガラスの軟化点以上の温度で焼成することで、ガラスマトリクス中に無機蛍光体粉末を分散させた無機蛍光体複合部材が提案されている（例えば、特許文献１参照）。当該無機蛍光体複合部材は、無機蛍光体粉末が無機材料であるガラス中に分散されているため、化学的に安定で劣化が少なく、しかも、出力光による変色も少ないという特徴を有する。
【０００４】
このように無機蛍光体複合材料自体は耐熱性に優れた材料で構成されているものの、光源となる半導体発光素子との接着には依然として樹脂が用いられている。したがって、この接着樹脂層が熱により劣化し、やはり経時的に変色するという問題は解決していない。
【０００５】
そこで、ガラス粉末、無機蛍光体粉末および溶媒を含む封止材料を半導体発光素子上に塗布し、焼成することで、半導体発光素子を直接封止する方法が提案されている（例えば、特許文献２参照）。この方法によれば、封止材料中に無機蛍光体粉末が含まれているため、封止材料自体が無機蛍光体複合材料としての役割を担い、かつ、封止材料の焼結により強固に半導体発光素子と接合されるため、樹脂接着剤を用いる必要もない。したがって、完全無機材料からなる耐熱性に優れた半導体発光素子デバイスを提供することができる。また、無機蛍光体複合部材を別個に加工、研磨等する工程が省略できるため、コストも低減できる。
【先行技術文献】
【特許文献】
【０００６】
【特許文献１】特開２００３−２５８３０８号公報
【特許文献２】特開２００８−３４８０２号公報
【発明の概要】
【発明が解決しようとする課題】
【０００７】
特許文献２に記載の封止材料を用いて作製された半導体発光素子デバイスは、耐熱性に優れるものの発光強度に劣るという問題があった。
【０００８】
したがって、本発明は、ガラス粉末、無機蛍光体粉末および溶媒を含む半導体発光素子封止材料であって、発光強度に優れた半導体発光素子デバイスを作製することが可能な半導体発光素子封止材料を提供することを目的とする。
【課題を解決するための手段】
【０００９】
本発明者等は鋭意検討した結果、ガラス粉末、無機蛍光体粉末および溶媒を含む半導体発光素子封止材料において、特定の性状を有する溶媒を用いることにより、発光強度に優れた半導体発光素子デバイスを作製できることを見出し、本発明として提案するものである。
【００１０】
すなわち、本発明は、ガラス粉末、無機蛍光体粉末および溶媒を含む半導体発光素子封止材料であって、溶媒が５００ｍＰａ・ｓ以上の粘度および２５０℃以下の沸点を有することを特徴とする半導体発光素子封止材料に関する。なお、本発明において溶媒の粘度は２０℃における粘度をいう。
【００１１】
本発明の半導体発光素子封止材料（以下、単に「封止材料」ともいう）では、５００ｍＰａ・ｓ以上と高い粘度を有する溶媒を用いているため、ディスペンス性や印刷性に優れ、塗布または印刷後の形状安定性も高い。したがって、一定量を高い寸法精度で半導体発光素子上に塗布または印刷することができる。また、粘度が高いため封止材料中におけるガラス粉末および無機蛍光体粉末の沈降を防ぎ、両者の分散状態を均一に保つことができる。したがって、半導体発光素子デバイスの発光強度を高めることができ、しかも発光色の色度ばらつきを抑制することもできる。
【００１２】
なお、半導体発光素子封止材料には、通常、粘性を高めるために有機バインダー（例えば、ポリビニルアルコール、エチルセルロース、ニトロセルロース、メチルセルロース、ポリビニルブチラール、アクリル系樹脂等）が添加される。しかしながら、有機バインダーは焼成中にガラス粉末（特にＳｎ成分）を酸化しやすく、後述するように、封止材料の半導体発光素子への固着性を低下させるおそれがある。本発明の半導体発光素子封止材料には、高粘度の有機溶媒を用いるため、有機バインダーを添加する不要がなく、焼成時におけるガラス粉末の酸化を防止することができる。
【００１３】
また、溶媒の沸点が２５０℃以下と低いため、低温で脱溶媒でき、ガラス粉末と無機蛍光体粉末の焼結時に溶媒残渣による着色（黒化）が生じにくい。そのため、半導体発光素子デバイスの発光強度を高めることができる。
【００１４】
第二に、本発明の半導体発光素子封止材料は、側鎖を有する炭素数５〜２０の脂肪族炭化水素における複数個の水素が水酸基に置換されたアルコールであることを特徴とする。
【００１５】
第三に、本発明の半導体発光素子封止材料は、溶媒が２，４−ジエチル−１，５−ペンタンジオールであることを特徴とする。
【００１６】
第四に、本発明の半導体発光素子封止材料は、さらに、リン酸ジルコニウム、リン酸タングステン酸ジルコニウム、タングステン酸ジルコニウム、ＮＺＰ型結晶およびこれらの固溶体から選択される少なくとも１種の低熱膨張性フィラー粉末を含むことを特徴とする。
【００１７】
半導体発光素子（または半導体発光素子を含む基板やパッケージ）を封止材料により封止する際には、半導体発光素子と焼成後の封止物の熱膨張係数差が大きいと、封止物においてクラックや剥離が発生するおそれがある。特に、本発明の半導体発光素子封止材料には、低温封止を可能とするためなるべく低融点のガラス粉末を用いることが有利であるが、一般に低融点ガラス粉末は熱膨張係数が非常に大きい（例えば、ＳｎＯ−Ｐ２Ｏ５系ガラス粉末の熱膨張係数は、概ね１００〜１５０×１０−７／℃程度）。そこで、上記の低熱膨張フィラー粉末を添加することにより、封止材料の熱膨張係数を低減し、低融点特性と低熱膨張特性を両立させることが可能となる。それにより、被封止物である半導体発光素子の熱膨張係数に整合させることができ、封止物におけるクラックや剥離の発生を効果的に防止することができる。
【００１８】
第五に、本発明の半導体発光素子封止材料は、ガラス粉末がＳｎＯ−Ｐ２Ｏ５−Ｂ２Ｏ３系ガラスからなることを特徴とする。
【００１９】
一般に、ＳｎＯ−Ｐ２Ｏ５系ガラスは低融点ガラスとして知られており、当該ガラスを半導体発光素子封止材料に用いると、低温封止が可能となり半導体発光素子や無機蛍光体粉末の熱劣化を抑制することができる。しかしながら、ＳｎＯ−Ｐ２Ｏ５系ガラスは耐候性が低く、また無機蛍光体粉末と混合して焼成する際に無機蛍光体粉末と反応しやすく、得られる半導体発光素子デバイスの発光強度を低下させる傾向がある。そこで、ＳｎＯ−Ｐ２Ｏ５系ガラスのなかでも、無機蛍光体粉末との反応を抑制するとともに耐候性を向上させる成分でもあるＢ２Ｏ３を含有するＳｎＯ−Ｐ２Ｏ５−Ｂ２Ｏ３系ガラスを用いることにより、発光強度に優れた半導体発光素子デバイスを作製することが可能となる。
【００２０】
なお、本発明において「〜系ガラス」とは、該当する成分を必須成分として含有するガラスをいう。
【００２１】
第六に、本発明の半導体発光素子封止材料は、ＳｎＯ−Ｐ２Ｏ５−Ｂ２Ｏ３系ガラスが、組成としてモル％で、ＳｎＯ  ３５〜８０％、Ｐ２Ｏ５  ５〜４０％、Ｂ２Ｏ３  １〜３０％を含有することを特徴とする。
【００２２】
第七に、本発明の半導体発光素子封止材料は、無機蛍光体粉末が、酸化物、窒化物、酸窒化物、塩化物、酸塩化物、硫化物、酸硫化物、ハロゲン化物、カルコゲン化物、アルミン酸塩、ハロリン酸塩化物から選択される少なくとも１種であることを特徴とする。
【００２３】
第八に、本発明は、ガラス粉末、無機蛍光体粉末および溶媒を含む半導体発光素子封止材料であって、溶媒が２，４−ジエチル−１，５−ペンタンジオールであることを特徴とする半導体発光素子封止材料に関する。
【００２４】
第九に、本発明は、前記いずれかの半導体発光素子封止材料を半導体発光素子上に塗布する工程、溶媒の沸点以上で熱処理を行うことにより脱溶媒する工程、およびガラス粉末の軟化点以上で焼成することにより半導体発光素子上に封止物を形成する工程を含むことを特徴とする半導体発光素子デバイスの製造方法に関する。
【００２５】
第十に、本発明は、前記製造方法によって作製されたことを特徴とする半導体発光素子デバイスに関する。
【００２６】
第十一に、本発明の導体発光素子デバイスは、封止物の熱膨張係数が１３０×１０−７／℃以下であることを特徴とする。
【００２７】
第十二に、本発明の導体発光素子デバイスは、封止物に含まれる無機蛍光体粉末が半導体発光素子からの励起光の一部を波長変換し、励起光と波長変換後の光の合成によって白色光を発することを特徴とする。
【００２８】
第十三に、本発明の導体発光素子デバイスは、半導体発光素子が、波長３００〜５００ｎｍの光を発する発光ダイオードまたはレーザーダイオードであることを特徴とする。
【００２９】
第十四に、本発明は、半導体発光素子上に、ガラス粉末、無機蛍光体粉末および低熱膨張性フィラー粉末を含む混合粉末の焼結体からなる封止物が形成されてなる半導体発光素子デバイスに関する。
【図面の簡単な説明】
【００３０】
【図１】本発明の半導体発光素子デバイスの実施形態を示す図である。
【発明を実施するための形態】
【００３１】
本発明の半導体発光素子封止材料は、ガラス粉末、無機蛍光体粉末および溶媒を含んでなるものである。
【００３２】
本発明において用いられるガラス粉末は、軟化点が低く、無機蛍光体粉末と反応しにくく、優れた耐候性を有し、かつ内部透過率が高いものが好ましい。このような特性を満たすガラスとして、例えばＳｎＯ−Ｐ２Ｏ５−Ｂ２Ｏ３系ガラスが挙げられる。
【００３３】
ＳｎＯ−Ｐ２Ｏ５−Ｂ２Ｏ３系ガラスとしては、組成としてモル％で、ＳｎＯ  ３５〜８０％、Ｐ２Ｏ５  ５〜４０％、Ｂ２Ｏ３  １〜３０％、Ａｌ２Ｏ３  ０〜１０％、ＳｉＯ２  ０〜１０％、Ｌｉ２Ｏ  ０〜１０％、Ｎａ２Ｏ  ０〜１０％、Ｋ２Ｏ  ０〜１０％、Ｌｉ２Ｏ＋Ｎａ２Ｏ＋Ｋ２Ｏ  ０〜１０％、ＭｇＯ  ０〜１０％、ＣａＯ  ０〜１０％、ＳｒＯ  ０〜１０％、ＢａＯ  ０〜１０％、ＭｇＯ＋ＣａＯ＋ＳｒＯ＋ＢａＯ  ０〜１０％を含有するものであることが好ましい。ガラス組成を上記のように限定した理由を以下に説明する。なお、以下の説明で「％」は特に断りのない限り「モル％」を意味する。
【００３４】
ＳｎＯはガラスの骨格を形成するとともに、軟化点を低下させる成分である。ＳｎＯの含有量は３５〜８０％、４０〜７０％、５０〜７０％、特に５５〜６５％であることが好ましい。ＳｎＯの含有量が３５％より少なくなると、ガラスの軟化点が上昇する傾向にあり、封止温度が高くなって、半導体発光素子や無機蛍光体粉末が劣化しやすくなる。一方、ＳｎＯの含有量が多くなると、ガラス中にＳｎに起因する失透ブツが析出し、ガラスの透過率が低下する傾向にあり、結果として、高い発光強度を有する半導体発光素子デバイスが得られにくくなる。
【００３５】
Ｐ２Ｏ５はガラスの骨格を形成する成分である。Ｐ２Ｏ５の含有量は５〜４０％、１０〜３０％、特に１５〜２４％であることが好ましい。Ｐ２Ｏ５の含有量が少なくなると、ガラス化しにくくなる。一方、Ｐ２Ｏ５の含有量が多くなると、ガラスの軟化点が上昇する傾向にあり、封止温度が高くなって、半導体発光素子や無機蛍光体粉末が劣化しやすくなる。また、耐候性が著しく低下する傾向にある。
【００３６】
なお、ＳｎＯ／Ｐ２Ｏ５の値はモル比で０．９〜１６、１．５〜１６、１．５〜１０、特に２〜５の範囲であることが好ましい。ＳｎＯ／Ｐ２Ｏ５の値が０．９より小さくなると、ガラスの軟化点が上昇する傾向にあり、封止温度が高くなって、半導体発光素子や無機蛍光体粉末が劣化しやすくなる。また、耐候性が著しく低下する傾向にある。一方、ＳｎＯ／Ｐ２Ｏ５の値が１６より大きくなると、ガラス中にＳｎに起因する失透ブツが析出し、ガラスの透過率が低下する傾向にあり、結果として、高い発光強度を有する半導体発光素子デバイスが得られにくくなる。
【００３７】
Ｂ２Ｏ３は無機蛍光体粉末との反応を抑えるとともに、耐候性を向上させる成分である。また、ガラスを安定化させる成分でもある。Ｂ２Ｏ３の含有量は１〜３０％、２〜２０％、特に４〜１８％であることが好ましい。Ｂ２Ｏ３の含有量が少なくなると、上記効果が得られにくくなる。一方、Ｂ２Ｏ３の含有量が多くなると、逆に、無機蛍光体粉末と反応したり、耐候性が低下しやすくなる。また、ガラスの軟化点が上昇する傾向にあり、封止温度が高くなって、半導体発光素子や無機蛍光体粉末が劣化しやすくなる。
【００３８】
本発明におけるガラス粉末は、上記成分以外にも下記の成分を含有することができる。
【００３９】
Ａｌ２Ｏ３はガラスを安定化させる成分である。Ａｌ２Ｏ３の含有量は０〜１０％、０〜７％、特に１〜５％であることが好ましい。Ａｌ２Ｏ３の含有量が多くなると、ガラスの軟化点が上昇する傾向にあり、封止温度が高くなって、半導体発光素子や無機蛍光体粉末が劣化しやすくなる。
【００４０】
ＳｉＯ２はＡｌ２Ｏ３と同様にガラスを安定化させる成分である。ＳｉＯ２の含有量は０〜１０％、０〜７％、特に０．１〜５％であることが好ましい。ＳｉＯ２の含有量が多くなると、ガラスの軟化点が上昇する傾向にあり、封止温度が高くなって、半導体発光素子や無機蛍光体粉末が劣化しやすくなる。また、ガラスが分相しやすくなる。
【００４１】
Ｌｉ２Ｏはガラスの軟化点を著しく低下させるとともに、無機蛍光体粉末の発光強度を大幅に向上させる成分である。Ｌｉ２Ｏの含有量は０〜１０％、０〜７％、特に１〜５％であることが好ましい。Ｌｉ２Ｏの含有量が多くなると、ガラスが著しく不安定になりやすくガラス化しにくくなる。
【００４２】
Ｎａ２Ｏはガラスの軟化点を低下させるとともに、無機蛍光体粉末の発光強度を向上させる成分である。Ｎａ２Ｏの含有量は０〜１０％、０〜７％、特に０．１〜５％であることが好ましい。Ｎａ２Ｏの含有量が多くなると、ガラスが不安定になりやすくガラス化しにくくなる。
【００４３】
Ｋ２Ｏはガラスの軟化点を低下させるとともに、無機蛍光体粉末の発光強度を向上させる成分である。Ｋ２Ｏの含有量は０〜１０％、０〜７％、特に１〜５％であることが好ましい。Ｋ２Ｏの含有量が多くなると、ガラスが不安定になりやすくガラス化しにくくなる。
【００４４】
なお、Ｌｉ２Ｏ、Ｎａ２ＯおよびＫ２Ｏの合量は０〜１０％、０〜７％、特に１〜５％であることが好ましい。これら成分の合量が１０％より多くなると、ガラスが不安定になりやすくガラス化しにくくなる。
【００４５】
ＭｇＯはガラスを安定化させてガラス化しやすくするとともに、無機蛍光体粉末の発光強度を著しく向上させる成分である。ＭｇＯの含有量は０〜１０％、０〜７％、特に１〜５％であることが好ましい。ＭｇＯの含有量が多くなると、ガラスが失透しやすく、ガラスの透過率が低下する傾向にあり、結果として、高い発光強度を有する半導体発光素子デバイスが得られにくくなる。
【００４６】
ＣａＯはガラスを安定化させてガラス化しやすくする成分である。ＣａＯの含有量は０〜１０％、０〜７％、特に０．１〜５％であることが好ましい。ＣａＯの含有量が多くなると、ガラスが失透しやすく、ガラスの透過率が低下する傾向にあり、結果として、高い発光強度を有する半導体発光素子デバイスが得られにくくなる。
【００４７】
ＳｒＯもガラスを安定化させてガラス化しやすくする成分である。ＳｒＯの含有量は０〜１０％、０〜７％、特に０．１〜５％であることが好ましい。ＳｒＯの含有量が多くなると、ガラスが失透しやすく、ガラスの透過率が低下する傾向にあり、結果として、高い発光強度を有する半導体発光素子デバイスが得られにくくなる。
【００４８】
ＢａＯもガラスを安定化させてガラス化しやすくする成分である。ＢａＯの含有量は０〜１０％、０〜５％、０〜３％、特に０．１〜１％であることが好ましい。ＢａＯの含有量が多くなると、ガラスが著しく失透しやすく、ガラスの透過率が低下する傾向にあり、結果として、高い発光強度を有する半導体発光素子デバイスが得られにくくなる。
【００４９】
なお、ＭｇＯ、ＣａＯ、ＳｒＯおよびＢａＯは合量で０〜１０％、０〜７％、特に１〜５％であることが好ましい。これら成分の合量が１０％より多くなると、ガラスが失透しやすく、ガラスの透過率が低下する傾向にあり、結果として、高い発光強度を有する半導体発光素子デバイスが得られにくくなる。
【００５０】
また、上記成分以外にも、本発明の主旨を損なわない範囲で種々の成分を添加することができる。例えば、ガラスの耐候性を向上させるために、ＺｎＯ、Ｔａ２Ｏ５、ＴｉＯ２、Ｎｂ２Ｏ５、Ｇｄ２Ｏ３、Ｌａ２Ｏ３を合量で１０％まで添加してもよい。
【００５１】
ただし、Ｆｅ２Ｏ３、Ｃｒ２Ｏ３、ＣｏＯ、ＣｕＯ、ＮｉＯ等の着色成分は、ガラスを着色させて、ガラスの内部透過率を低下させるため、これら成分は合量で０．０２％以下に抑えることが好ましい。
【００５２】
ガラス粉末の軟化点は４００℃以下、特に３８０℃以下であることが好ましい。ガラス粉末の軟化点が４００℃を超えると、耐熱性の低い無機蛍光体粉末を用いた場合、焼成時に劣化しやすくなる。また、半導体発光素子も熱劣化しやすくなる。そのため、得られる半導体発光素子デバイスの発光強度が低下しやすくなる。
【００５３】
ガラス粉末の平均粒径Ｄ５０は、０．１〜１００μｍ、特に１〜５０μｍであることが好ましい。ガラス粉末の平均粒径Ｄ５０が小さすぎると、焼成する際に気泡の発生量が多くなる。焼成後の封止物中に気泡が多く含まれると光散乱の原因となり発光強度が低下する傾向がある。好ましい気孔率は２％以下、特に１％以下である。一方、ガラス粉末の平均粒径Ｄ５０が大きすぎると、封止材料あるいは焼成後の封止物中に無機蛍光体粉末が均一に分散されにくくなり、結果として、半導体発光素子デバイスの発光強度が低下する傾向がある。
【００５４】
本発明において用いられる無機蛍光体粉末は、可視域に発光ピークを有するものであれば特に限定されない。なお、本発明において可視域とは３８０〜７８０ｎｍを示す。このような無機蛍光体粉末として、ＹＡＧ系化合物等の酸化物、窒化物、酸窒化物、塩化物、酸塩化物、硫化物、酸硫化物、ハロゲン化物、カルコゲン化物、アルミン酸塩、ハロリン酸塩化物、などが挙げられる。なかでも窒化物、酸窒化物、塩化物、酸塩化物、硫化物、酸硫化物、ハロゲン化物、カルコゲン化物、アルミン酸塩、ハロリン酸塩化物の無機蛍光体粉末は、焼成時にガラス粉末と反応して発泡や変色を生じやすく、その程度は焼成温度が高温になるほど著しくなる。したがって、これらの無機蛍光体粉末を用いる場合は、軟化点の低い（例えば４００℃以下）ガラス粉末を用いることが好ましい。
【００５５】
半導体発光素子デバイスの発光強度は、半導体発光素子上に形成された封止物中に含まれる無機蛍光体粉末の種類や含有量および封止物の厚みなどによって変化する。無機蛍光体粉末の含有量と封止物の厚みは、発光強度や色度が最適になるように調整すればよい。ただし、無機蛍光体粉末が多くなりすぎると、焼結しにくくなったり、気孔率が大きくなって励起光が効率良く無機蛍光体粉末に照射されにくくなったり、封止物の機械的強度が低下するなどの問題が生じやすくなる。一方、無機蛍光体粉末が少なすぎると、十分な発光強度が得られにくくなる。したがって、封止材料において、固形成分中に占める無機蛍光体粉末の割合は、０．０１〜３０質量％、０．０５〜２０質量％、特に０．０８〜１５質量％の範囲であることが好ましい。
【００５６】
本発明の封止材料には、溶媒が必須成分として含まれる。溶媒を添加せずにガラス粉末と無機蛍光体粉末の混合粉末を用いて半導体発光素子を封止した場合、半導体発光素子上に一定量かつ高い寸法精度で封止材料を塗布することは極めて困難であり、作業性も極端に低下してしまう。
【００５７】
本発明において用いられる溶媒は、粘度が５００ｍＰａ・ｓ以上、１０００ｍＰａ・ｓ以上、特に１５００ｍＰａ・ｓ以上であることが好ましい。溶媒の粘度が５００ｍＰａ・ｓ未満であると、塗布または印刷後の形状安定性が低く、封止物の寸法精度に劣る傾向がある。また、溶媒中においてガラス粉末および無機蛍光体粉末が沈降しやすく、分散状態を均一に保つことが困難となり、結果として、半導体発光素子デバイスの発光強度が低下し、発光色にばらつきが生じる傾向がある。なお、溶媒の粘度の上限については特に限定されないが、高すぎる場合はディスペンスや印刷が困難になったり、溶媒中にガラス粉末および無機蛍光体粉末を均一に分散させることが難しくなる。したがって、溶媒の粘度は１００００ｍＰａ・ｓ以下、特に３０００ｍＰａ・ｓ以下であることが好ましい。
【００５８】
また、溶媒の沸点は２５０℃以下、特に２００℃以下であることが好ましい。溶媒の沸点が２５０℃よりも高いと、脱溶媒後も有機成分が残存しやすく、焼成後の封止物が着色して半導体発光素子デバイスの発光強度が低下する傾向がある。
【００５９】
本発明において使用可能な溶媒は、５００ｍＰａ・ｓ以上の粘度および２５０℃以下の沸点を有するものであれば特に限定されない。このような溶媒として、側鎖を有する炭素数５〜２０の脂肪族炭化水素における複数個の水素が水酸基に置換されたアルコールが挙げられる。炭素数が５よりも少ないと、粘度が１５００ｍＰａ・ｓよりも低くなり、２０よりも大きいと、沸点が２５０℃を超える傾向がある。
【００６０】
なお、水酸基は炭素数の半数以下であると好ましい。水酸基が炭素数の半数よりも多いと固化しやすいため溶媒として使用できない。好ましい水酸基の数は２〜４である。また、脂肪族炭化水素は不飽和結合を有していても良いが、脂環式炭化水素や芳香族炭化水素は含まない方が好ましい。
【００６１】
上記アルコールとしては、２，４−ジエチル−１，５−ペンタンジオールが好適である。
【００６２】
封止材料における溶媒の含有量はディスペンス性や印刷性を考慮して適宜調整すればよい。具体的には、溶媒の含有量はガラス粉末、無機蛍光体粉末等の固形成分１００質量部に対し、１０〜５００質量部、特に３０〜４００質量部の範囲である。
【００６３】
本発明の封止材料には、焼成後の封止物と半導体発光素子等の被封止物の熱膨張係数が整合するよう、低熱膨張性フィラー粉末を含有することが好ましい。それにより、被封止物の熱膨張係数が低い場合に、封止部位や被封止物に不当な応力が残留し、機械的衝撃によるクラックや剥離の発生を防止することができる。
【００６４】
低熱膨張性フィラー粉末の含有量は、封止材料の固形成分中において１〜５０質量％、１．５〜３０質量％、２〜２０質量％、特に５〜２０質量％であることが好ましい。低熱膨張性フィラー粉末の含有量が１質量％より少ないと、上記効果が得られにくい。一方、低熱膨張性フィラー粉末の含有量が５０質量％より多いと、焼成時に軟化流動するガラス粉末の含有量が相対的に少なくなるため、半導体発光素子に対する固着強度が低下しやすくなる。また、封止物においてガラスマトリクスと低熱膨張性フィラー粉末の界面における散乱損失が大きくなり発光強度が低下する傾向がある。
【００６５】
本発明において用いられる低熱膨張性フィラー粉末の熱膨張係数は、３０〜３８０℃の温度範囲で５０×１０−７／℃以下、特に３０×１０−７／℃以下であることが好ましい。低熱膨張性フィラー粉末の熱膨張係数が５０×１０−７／℃より大きいと、焼成後の封止物の熱膨張係数を低下させる効果が得られにくい。なお、低熱膨張性フィラー粉末の熱膨張係数の下限については特に限定されないが、現実的には−１００×１０−７／℃以上である。
【００６６】
本発明の封着材料を用いた封止物の熱膨張係数は、被封止物である半導体発光素子（あるいは半導体発光素子を含む基板やパッケージ）の熱膨張係数に応じて適宜調整すればよく、例えば１３０×１０−７／℃以下、１００×１０−７／℃以下、特に８０×１０−７／℃以下であることが好ましい。
【００６７】
本発明における低熱膨張性フィラー粉末の具体例としては、リン酸ジルコニウム、リン酸タングステン酸ジルコニウム、タングステン酸ジルコニウム、ＮＺＰ型結晶およびこれらの固溶体が挙げられ、これらを単独または２種以上を混合して使用することができる。
【００６８】
ここで、「ＮＺＰ型結晶」とは、例えばＮｂＺｒ（ＰＯ４）３や［ＡＢ２（ＭＯ４）３］の基本構造をもつ結晶が含まれる。
Ａ：Ｌｉ、Ｎａ、Ｋ、Ｍｇ、Ｃａ、Ｓｒ、Ｂａ、Ｚｎ、Ｃｕ、Ｎｉ、Ｍｎ等
Ｂ：Ｚｒ、Ｔｉ、Ｓｎ、Ｎｂ、Ａｌ、Ｓｃ、Ｙ等
Ｍ：Ｐ、Ｓｉ、Ｗ、Ｍｏ等
【００６９】
なお、低熱膨張性フィラー粉末はＺｒ成分を含有するものを使用することが好ましい。Ｚｒ成分を含有する低熱膨張性フィラー粉末は、ＳｎＯ−Ｐ２Ｏ５系ガラスと適合性が良好、つまりＳｎＯ−Ｐ２Ｏ５系ガラスとの反応性が低く、焼結時にガラスを失透させにくい性質を有している。
【００７０】
低熱膨張性フィラー粉末の平均粒子径Ｄ５０は０．１〜５０μｍ、特に３〜２０μｍであることが好ましい。低熱膨張性フィラー粉末の平均粒子径Ｄ５０が０．１μｍより小さいと、熱膨張係数を低下させる効果に劣る傾向がある。あるいは、焼成時にガラスに溶け込み、フィラーとしての役割を果たさなくなるおそれがある。低熱膨張性フィラー粉末の平均粒子径Ｄ５０が５０μｍより大きいと、ガラスマトリックスと低熱膨張性フィラー粉末の境界にクラックが発生しやすくなる。
【００７１】
なお、低熱膨張性フィラー粉末とガラス粉末の屈折率との差が小さいほど、両者の界面での散乱損失が小さくなり、発光強度が向上しやすくなる。具体的には、低熱膨張性フィラー粉末とガラス粉末の屈折率との差は０．２以下、特に０．１以下であることが好ましい。例えばＳｎＯ−Ｐ２Ｏ５系ガラスの屈折率ｎｄは１．８程度であるため、低熱膨張性フィラーの屈折率は１．６〜２、特に１．７〜１．９であることが好ましい。
【００７２】
次に、本発明の半導体発光素子封止材料を用いた半導体発光素子デバイスの製造方法について説明する。
【００７３】
本発明の半導体発光素子デバイスの製造方法は、本発明の半導体発光素子封止材料を半導体発光素子上に塗布する工程、溶媒の沸点以上で熱処理を行うことにより脱溶媒する工程、およびガラス粉末の軟化点以上で焼成することにより半導体発光素子上に封止物を形成する工程を含むことを特徴とする。
【００７４】
本発明の半導体発光素子封止材料を半導体発光素子上に塗布する方法は特に限定されず、例えば印刷法であってもよいし、ディスペンサーを用いて行ってもよい。
【００７５】
次に、溶媒の沸点以上で熱処理を行うことにより脱溶媒する。熱処理温度が高すぎると、脱溶媒とともにガラス粉末の焼結も並行して進んでしまい緻密な焼結体が得られにくくなり、発光強度が低下しやすくなる。したがって、脱溶媒の際の熱処理温度は３００℃以下、特に２８０℃以下であることが好ましい。なお、脱溶媒の雰囲気は特に限定されず、大気雰囲気中、減圧雰囲気中、還元雰囲気中等で行うことができる。
【００７６】
脱溶媒後、焼成し半導体発光素子を含む被封止物を封止する。焼成温度としては、３００〜４５０℃の範囲であることが好ましい。焼成温度が４５０℃よりも高くなると、半導体発光素子や無機蛍光体粉末が熱劣化したり、ガラス粉末と無機蛍光体粉末が反応して発光強度が低下する場合がある。焼成雰囲気としては、ガラス粉末中の酸化、特にＳｎ成分の酸化を抑制するため減圧または真空中、あるいは窒素やアルゴンなどの不活性ガス雰囲気中が好ましい。ガラス粉末中のＳｎ成分が酸化すると、ガラス粉末が焼結しにくくなり、半導体発光素子への固着が不十分になる傾向がある。
【００７７】
なお、被封止物はサファイア基板を含む一般的なＧａＮ系半導体発光素子が一例として挙げられる。また、半導体発光素子が設置された基板やパッケージであってもよい。半導体発光素子は、電極を上にした状態で設置されていても下向きで設置されていてもよい。基板やパッケージにはアルミナや金属系等、種々の材質を適用することができる。基板は多層基板であってもよい。また、基板やパッケージは半導体発光素子に電力を供給する配線等を含んでいてもよい。封止材料は半導体発光素子のみを封止してもよいし、半導体発光素子を含むパッケージを封止してもよい。
【００７８】
図１に本発明の半導体発光素子デバイスの実施形態を示す。
【００７９】
（ａ）の半導体発光素子デバイス１は、凹部を有するパッケージ４の底面に半導体発光素子３が形成されており、半導体発光素子３全体が封止物２により封止され、かつパッケージ４の凹部にも相当量の封止物２が満たされている。
【００８０】
（ｂ）の半導体発光素子デバイス１は、凹部を有するパッケージ４の底面に半導体発光素子３が形成されており、半導体発光素子３の露出表面のみが封止物２により封止されている。
【００８１】
（ｃ）の半導体発光素子デバイス１は、凹部を有するパッケージ４の底面に半導体発光素子３が形成されており、半導体発光素子３の上面のみが封止物２により封止されている。
【００８２】
（ｄ）の半導体発光素子デバイス１は、（ｃ）と同様に半導体発光素子３の上面のみが封止物２により封止されており、封止物２がレンズ形状を有している。
【００８３】
本発明の半導体発光素子としては、例えば波長３００〜５００ｎｍの光を発する発光ダイオードやレーザーダイオードが挙げられる。
【００８４】
本発明の半導体発光素子デバイスは、封止物に含まれる無機蛍光体粉末が半導体発光素子からの励起光の一部を波長変換し、励起光と波長変換後の光の合成によって白色光を発する白色ＬＥＤまたは白色ＬＤとして使用することができる。
【実施例】
【００８５】
以下、実施例に基づき本発明を説明するが、本発明はこれらの実施例に限定されるものではない。
【００８６】
表１は、本発明の実施例（Ｎｏ．１〜４）および比較例（Ｎｏ．５〜７）をそれぞれ示している。
【００８７】
【表１】
2011204718.tif 000003
【００８８】
表中に示す各試料は、次のようにして作製した。
【００８９】
まず、表１に示す組成となるように原料粉末を秤量し、電気炉内で１０００℃、窒素雰囲気にて２時間溶融した。その後、ガラス融液をフィルム成形し、さらにらいかい機で粉砕しガラス粉末を得た。
【００９０】
無機蛍光体粉末は、黄色発光を示す市販のシリケート系蛍光体（Ｉｎｔｅｍａｔｉｘ社製）を用い、すべての試料について封止材料中の固形成分において５質量％添加した。
【００９１】
次に、ガラス粉末と無機蛍光体粉末に対し、表１に示す低熱膨張性フィラー粉末を添加し振動混合機で混合した。得られた混合粉末に対し、表１に示す溶媒を添加してペースト状の封止材料を得た。なお、表中「ＭＡＲＳ（商品名）」とは、日本香料薬品株式会社製の２，４−ジエチル−１，５−ペンタンジオールからなる溶媒を示す。
【００９２】
ＧａＮあるいはサファイア等の各部材から形成される半導体発光素子、それを設置するアルミナパッケージを想定し、熱膨張係数が約７０×１０−７／℃のアルミナ基板を被封止物として用いた。得られた封止材料をアルミナ基板上に直径５ｍｍ、厚さ１ｍｍの形状となるように塗布し、その後ホットプレート上で熱処理することによって脱溶媒を行った。脱溶媒における熱処理は、実施例４以外は２５０℃で３０分間、実施例４については３００℃で３０分間行った。
【００９３】
その後、窒素雰囲気中にて４３０℃で５分間焼成することで封止物を作製した。
【００９４】
封止性は、サンプルを５０ｃｍの高さからアルミナ基板上に落下させ、封止物にクラックや剥離が見られない場合は「○」、クラックのみ発生した場合は「△」、剥離が生じた場合は「×」として評価した。
【００９５】
封止物の線熱膨張係数の測定は、バルク状の封止物を作製し、直径３ｍｍ、長さ２０ｍｍの円柱状に加工したものについて、Ｂｒｕｋｅｒ  ＡＸＳ社製ＴＤ−５０１０を用いて行った。
【００９６】
発光強度は、５ｍｍ角、厚さ０．５ｍｍに加工した封止物を、波長４６０ｎｍの青色ＬＥＤ上に設置して擬似的な半導体発光素子デバイスを作製して測定を行った。具体的には、封止物を校正された積分球内の青色ＬＥＤ上に設置して電流６００ｍＡで点灯させ、発光を光ファイバーを通して小型分光器（オーシャンオプティクス製ＵＳＢ−４０００）に取り込み、制御ＰＣ上に発光スペクトル（エネルギー分布曲線）を得た。発光スペクトルから制御ソフト（オーシャンフォトニクス製  ＯＰ  Ｗａｖｅ）によって全光束値（ｌｍ）を算出した。
【００９７】
実施例であるＮｏ．１〜３においては、封止物にクラックや剥離は観察されず、また発光強度も９．９〜１０．５ｌｍと良好であった。実施例であるＮｏ．４は、低熱膨張フィラー粉末の含有量が少なく、封止物の熱膨張係数が１３５×１０−７／℃と大きいため封止物にクラックが観察されたが、発光強度は１０．０ｌｍと良好であった。
【００９８】
一方、比較例であるＮｏ．５では溶媒に沸点が２９０℃と高いグリセリンを用いたため、焼成後の封止物はややくすんだ色をしており、発光強度も７．３ｌｍと低かった。これは溶媒の沸点が２５０℃を超えているため、脱溶媒後も有機成分が封止材料中に残存しその後の焼成時に黒化したためと考えられる。Ｎｏ．６では、溶媒に粘度が２４ｍＰａ・ｓと低いエチレングリコールを用いたため、ガラス粉末と無機蛍光体粉末および低熱膨張性フィラー粉末が塗布後に分離し、均質な封止材料を得ることができなかった。そのため、基板への固着が不十分となり、封止性に劣ったものになった。また、発光強度も７．６ｌｍと低かった。Ｎｏ．７では溶媒を用いなかったため、基板への塗布が困難であり、基板への顧客が不十分となり、封止性に劣ったものになった。なお、封止物中に空隙が存在しており、発光強度の測定が不可能であった。
【符号の説明】
【００９９】
１  半導体発光素子デバイス
２  封止物
３  半導体発光素子
４  パッケージ
【図１】
2011204718.tif 000004